"透光性を有する材料からなるバルブを有し、前記バルブには水銀蒸気を含む放電ガスが封入されていて、前記バルブの内面には、紫外線を可視光に変換する蛍光体を含む蛍光膜が設けられていて、前記蛍光膜には黄色の無機材料が含まれていることを特徴とする無電極放電灯。前記無機材料は顔料であることを特徴とする無電極放電灯。前記無機材料は蛍光体であることを特徴とする無電極放電灯。しかしながら、水銀蒸気は励起された際に紫外線だけでなく青色の可視光も発生させるので、従来の無電極放電灯1では演色性が低くなることがあった。図3の例では、波長407nm,436nm,546nmのピークが、それぞれ水銀蒸気に由来する上記の青色の可視光である。本発明は、上記事由に鑑みて為されたものであり、その目的は、演色性の改善が可能な無電極放電灯を提供することにある。本発明の無電極放電灯は、透光性を有する材料からなるバルブを有し、前記バルブには水銀蒸気を含む放電ガスが封入されていて、前記バルブの内面には、紫外線を可視光に変換する蛍光体を含む蛍光膜が設けられていて、前記蛍光膜には黄色の無機材料が含まれていることを特徴とする。この無電極放電灯において、前記無機材料は顔料であってもよい。または、この無電極放電灯において、前記無機材料は蛍光体であってもよい。本発明によれば、蛍光膜に含まれる黄色の無機材料により、バルブ内の水銀蒸気に由来する青色光を減衰させることで、演色性の改善が可能である。以下、本発明を実施するための最良の形態について、図面を参照しながら説明する。本実施形態の基本構成は図2に示した無電極放電灯1と共通であるので、共通する部分についての図示並びに説明は省略する。本実施形態は、蛍光膜12の組成を特徴としている。詳しく説明すると、本実施形態において、蛍光膜12は、紫外線を可視光に変換する蛍光体と、黄色の無機材料である顔料とが混合されたものである。蛍光膜12における上記の顔料の重量パーセントを、以下では混合率と呼ぶ。つまり、蛍光膜12における上記の蛍光体の重量パーセントは、100から混合率を減じたものとなる。上記の蛍光体の組成としては、青色光を発生させる蛍光体であるBaMgAl14O23:Euが5重量パーセント、緑色光を発生させる蛍光体であるCaPO4が42重量パーセント、赤色光を発生させる蛍光体であるY,GdBO3:Euが53重量パーセントである。蛍光膜12全体の中での上記の各蛍光体の重量パーセントの値は、それぞれ、上記の数値に、100から混合率を減じた値を乗じて100で除した値となる。また、上記の顔料は、水銀が励起されたときに発生させる青色の可視光を吸収するものである。このような顔料としては、例えば、クロム酸系、硫化カドミウム、亜硝酸第二コバルトカリ、チタンニッケルアンチモン酸化物、チタンニッケルバリウム酸化物など、周知の顔料を用いることができる。ここで、図1に、横軸には混合率をとり、縦軸に平均演色評価数Raをとったグラフを実線Aで示し、混合率を0としたときの無電極放電灯1の光量を基準光量としこの基準光量に対する比率として表現された無電極放電灯1の光量以下、相対光量と呼ぶ。を縦軸にとったグラフを破線Bで示す。図1によれば、混合率を2~8とすれば、蛍光膜12に顔料を含まない場合すなわち混合率が0の場合に比べて平均演色評価数Raが5以上改善され、且つ、90以上の相対光量を確保することができる。また、蛍光膜12に添加する黄色の無機材料としては、上記のような顔料に代えて、無電極放電灯1内の水銀が発生させる青色光を黄色光に変換する蛍光体を用いれば、顔料を用いる場合に比べて無電極放電灯1の光量の低下が抑えられる。上記のような蛍光体としては、例えば、Y3Al5O12:Ceを用いることができる。"